(57)【要約】【課題】本発明は、離型紙の積層されたまま室外に長期間放置しても透湿防水シートに対する粘着性が低下しない防水用両面粘着テープ及び住宅開口部のサッシと透湿防水シートを、離型紙の積層されたまま屋外に長期間放置しても、防水用両面粘着テープで確実に貼付することができる防水方法を提供する。【解決手段】基材の両面に粘着付与樹脂を含有するアクリル系粘着剤層が形成され、少なくとも一方のアクリル系粘着剤層に、波長が４００ｎｍ以下の光線透過率が２％以下の離型紙が積層されていることを特徴とする防水用両面粘着テープ及び住宅開口部のサッシと透湿防水シートの間に、上記防水用両面粘着テープを介在させて貼付することを特徴とする防水方法。【選択図】　なし【特許請求の範囲】
【請求項１】
基材の両面に粘着付与樹脂を含有するアクリル系粘着剤層が形成され、少なくとも一方のアクリル系粘着剤層に、波長が４００ｎｍ以下の光線透過率が２％以下の離型紙が積層されていることを特徴とする防水用両面粘着テープ。
【請求項２】
離型紙の材質がクラフト紙であることを特徴とする請求項１記載の防水用両面粘着テープ。
【請求項３】
粘着付与樹脂が二重結合を有する粘着付与樹脂であることを特徴とする請求項１又は２記載の防水用両面粘着テープ。
【請求項４】
住宅開口部のサッシと透湿防水シートの間に、請求項１、２又は３記載の防水用両面粘着テープを介在させて貼付することを特徴とする防水方法。
【発明の詳細な説明】
【０００１】
【発明の属する技術分野】
本発明は、防水用両面粘着テープ及びそれを用いて住宅開口部のサッシと透湿防水シートを接着する防水方法に関する。
【０００２】
【従来の技術】
近年、住宅の耐久性向上のため、外壁構造は、断熱材と外壁材の間に通気空間を設けて空気を流通させる通気構法が多用されている。これは、壁内の断熱材に湿気を吸収し難くすることにより、室内外の温度差による結露を防止し且つ排水性等も良好にして、断熱材や木材の劣化を防止するためである。
【０００３】
上記通気構法においては、通常、断熱材の室外側に透湿防水シートを設ける方法が好ましく用いられる。これは水は透過せず、水蒸気は透過するという透湿防水シートの特性を利用して断熱材中の湿気を通気空間に排出すると共に、外壁材の隙間を通して侵入してくる雨水を防止するためである。
【０００４】
このような通気構法においては、特に窓等の開口部の防水が重要であり、例えば、開口部に取り付けられたサッシ枠の上に両面粘着テープを介して透湿防水シートを貼付する方法が採用されている（例えば、　非特許文献１参照）。
【０００５】
【非特許文献１】
日本窯業外装材協会発行、技術資料「住宅の品質・　耐久性向上と外壁通気構法」発行日２００１年６月２０日、１７〜１９頁
【０００６】
上記両面粘着テープとしては、オキシム系架橋剤を酸化剤と共に配合し架橋するブチルゴム系粘着剤に、更に、イミダゾール系架橋促進剤を配合したブチルゴム系粘着剤を用いた防水用両面粘着テープ（例えば、特許文献１参照）が用いられてきた。
【０００７】
【特許文献１】
特開平１０−１９５４０５号公報
【０００８】
上記通気構法においては、例えば、住宅躯体の開口部に取り付けられた窓固定枠に窓サッシを嵌め込み、窓サッシのツバと窓固定枠を跨ぐように、他面には離型紙が積層されている防水用両面粘着テープを貼付する。
【０００９】
そして、その後、透湿防水シートを住宅躯体の壁全面に貼付すると共に防水用両面粘着テープの離型紙を剥離し、防水用両面粘着テープに透湿防水シートを貼付するが、防水両面粘着テープを貼付した後、透湿防水シートを貼付するまでの時間は、通常１〜７日であり、長くなると１ケ月のこともある。
【００１０】
このように、防水用両面粘着テープを離型紙の積層されたまま長期間放置しておくと、透湿防水シートに対する粘着性が低下し、防水効果が得られなくなるという欠点があった。
【００１１】
【発明が解決しようとする課題】
本発明の目的は、上記欠点に鑑み、離型紙の積層されたまま屋外に長期間放置しても透湿防水シートに対する粘着性が低下しない防水用両面粘着テープを提供することにある。
【００１２】
又、異なる目的は、住宅開口部のサッシと透湿防水シートを、離型紙の積層されたまま屋外に長期間放置しても、防水用両面粘着テープで確実に貼付することができる防水方法を提供することにある。
【００１３】
【課題を解決するための手段】
請求項１記載の発明は、基材の両面に粘着付与樹脂を含有するアクリル系粘着剤層が形成され、少なくとも一方のアクリル系粘着剤層に、波長が４００ｎｍ以下の光線透過率が２％以下の離型紙が積層されていることを特徴とする防水用両面粘着テープである。
【００１４】
請求項２記載の発明は、離型紙の材質がクラフト紙であることを特徴とする請求項１記載の防水用両面粘着テープである。
【００１５】
請求項３記載の発明は、粘着付与樹脂が二重結合を有する粘着付与樹脂であることを特徴とする請求項１又は２記載の防水用両面粘着テープである。
【００１６】
請求項４記載の発明は、住宅開口部のサッシと透湿防水シートの間に、請求項１、２又は３記載の防水用両面粘着テープを介在させて貼付することを特徴とする防水方法である。
【００１７】
上記基材は、従来より両面粘着テープの基材として使用されている任意のものが使用可能であり、例えば不織布、織布、ポリオレフィンフィルム等が挙げられる。
【００１８】
基材の厚みは、薄くなると引裂強度が低下し、使用時に切断したら困る部分が切断したり、貼付作業が困難になるので１０〜５００μｍが好ましい。
【００１９】
上記アクリル系粘着剤は、従来からアクリル系粘着剤として使用されている任意のアクリル系粘着剤が使用可能であり、例えば、アルキル　（メタ）　アクリレートを主体とし、該アルキル　（メタ）　アクリレートと共重合可能な改質モノマーとの共重合体が挙げられる。
【００２０】
上記アルキル　（メタ）　アクリレートとしては、例えば、メチル　（メタ）アクリレート、エチル　（メタ）アクリレート、ｎ−プロピル　（メタ）アクリレート、イソプロピル　（メタ）アクリレート、ｎ−ブチル　（メタ）アクリレート、イソブチル　（メタ）アクリレート、２−エチルヘキシル　（メタ）アクリレート、イソオクチル　（メタ）アクリレート、ｎ−オクチル　（メタ）アクリレート、ラウリル　（メタ）アクリレート、イソミリスチル　（メタ）アクリレート、イソノニル　（メタ）アクリレート、ステアリル　（メタ）アクリレート等が挙げられる。尚、　（メタ）アクリレートとは、アクリレート又はメタクリレートを意味する。
【００２１】
上記改質モノマーとしては、アクリル酸、メタクリル酸、フマル酸、イタコン酸、クロトン酸、マレイン酸等のカルボキシル基含有モノマー又はその無水物、アクリロニトリル、Ｎ−ビニルピロリドン、Ｎ−ビニルカプロラクタム、アクリロイルモルホリン、アクリルアミド、メタクリルアミド、ジメチルアミノエチルアクリレート、ジメチルアミノプロピルアクリレート等の窒素含有モノマー、２−ヒドロキシエチル　（メタ）アクリレート、２−ヒドロキシブチルアクリレート、カプロラクトン変成　（メタ）アクリレート、ポリオキシエチレン　（メタ）アクリレート等の水酸基含有モノマー等が挙げられる。
【００２２】
上記アクリル系粘着剤は、有機溶媒を用いて重合した溶剤型アクリル系粘着剤であってもよいし、水を用いて重合したエマルション型アクリル系粘着剤であってもよい。
【００２３】
上記アクリル系共重合体は架橋されているのが好ましく、架橋するには架橋剤が添加される。
【００２４】
架橋剤としては、従来よりアクリル系共重合体の架橋剤として使用されている架橋剤であれば特に限定されず、例えば、イソシアネート系架橋剤、エポキシ系架橋剤、アジリジン系架橋剤、キレート系架橋剤等が挙げられる。
【００２５】
上記粘着付与樹脂は、従来よりアクリル系粘着剤の粘着付与樹脂として使用されている粘着付与樹脂であれば特に限定されないが、透湿防水シートの主な材質であるオレフィン系樹脂への接着性が向上する、二重結合を有する粘着付与樹脂が好ましい。
【００２６】
上記二重結合を有する粘着付与樹脂としては、例えば、ロジン、エステル化ロジン等のロジン誘導体、ポリテルペン樹脂、キシレン樹脂、石油系樹脂、テルペンフェノール樹脂等が挙げられ、これらの粘着付与樹脂は水添されない限り二重結合を有している。
【００２７】
アクリル系粘着剤は粘着付与樹脂を含有するが、その含有量は少なくなると、透湿防水シートの主な材質であるオレフィン系樹脂への充分な接着力が得られず、多くなるとアクリル系粘着剤の凝集力が低下し、これもオレフィン系樹脂への接着力が低下するので、アクリル系共重合体１００重量部に対し１０〜６０重量部含有するのが好ましく、より好ましくは２０〜４０重量部である。
【００２８】
上記アクリル系粘着剤には、本発明の効果を損なわない範囲内で、一般に粘着剤に添加されている、無機充填剤、　老化防止剤、酸化防止剤、紫外線吸収剤、顔料等が添加されてもよい。
【００２９】
上記防水用両面粘着テープにおいて、アクリル系粘着剤は基材の両面に積層されるが、その厚みは、薄くなると粘着力が不充分となり、厚くなると粘着テープの側面から粘着剤が滲み出しやすくなり施工性が低下するので、２０〜５００μｍが好ましい。
【００３０】
上記離型紙は、波長が４００ｎｍ以下の光線透過率が２％以下の離型紙であれば、従来より粘着テープ用に使用されている任意の離型紙が使用可能であり、例えば、クラフト紙、クルパック紙、上質紙等の紙や、ポリエチレン、ポリプロピレン、ポリエステル、ポリウレタン等の合成樹脂フィルム及びその積層フィルムの表面に長鎖アルキル系離型剤、シリコーン系離型剤等の離型剤を塗布したものが挙げられ、材質としてクラフト紙を使用したものが好ましい。
【００３１】
又、離型紙の厚みは、厚いほうが好ましいが、厚いと使いにくくなるので、５０〜２００μｍが好ましい。
【００３２】
上記防水用両面粘着テープの製造方法は、従来公知の任意の製造方法が採用されてよく、例えば、基材の片面にアクリル系粘着剤を直接塗工乾燥した後、離型紙をアクリル系粘着剤層に積層し、次いで基材の異なる面に同様にしてアクリル系粘着剤層を形成し、そのままロール状に巻くか、異なる面のアクリル系粘着剤層にも離型紙を積層し、シート状にする方法が挙げられる。
【００３３】
又、異なる方法として、離型紙にアクリル系粘着剤を塗工乾燥し、アクリル系粘着剤層を形成した後、基材両面から積層する方法等が挙げられ、そのままシート状にしてもよいし、一方の離型紙を剥離してロール状に巻いてもよい。
【００３４】
請求項４記載の発明は、住宅開口部のサッシと透湿防水シートの間に、請求項１、２又は３記載の防水用両面粘着テープを介在させて貼付することを特徴とする防水方法であり、例えば、住宅躯体の開口部に取り付けられた窓固定枠に窓サッシを嵌め込み、窓サッシのツバと窓固定枠を跨ぐように、他面には離型紙が積層されている防水用両面粘着テープを貼付する。
【００３５】
そして、その後、透湿防水シートを住宅躯体の壁全面に貼付すると共に防水用両面粘着テープの離型紙を剥離し、防水用両面粘着テープに透湿防水シートを貼付して接着と防水を行う。
【００３６】
【作用】
請求項１記載の防水用両面粘着テープは、基材の両面に粘着付与樹脂を含有するアクリル系粘着剤層が形成され、少なくとも一方のアクリル系粘着剤層に、波長が４００ｎｍ以下の光線透過率が２％以下の離型紙が積層されているので、窓サッシ等に貼付して長期間屋外に放置しておいても粘着力が低下せず、透湿防水シートに強固に接着し、防水効果も十分に得られる。
【００３７】
請求項２記載の防水用両面粘着テープは、離型紙の材質がクラフト紙であるから、窓サッシ等に貼付して長期間屋外に放置しておいても、波長が４００ｎｍ以下の光線透過率があがることがなく、従って、防水用両面粘着テープの粘着力が低下せず、透湿防水シートに強固に接着し、防水効果も十分に得られる。
【００３８】
請求項３記載の防水用両面粘着テープは、粘着付与樹脂が二重結合を有する粘着付与樹脂であるから、透湿防水シートに強固に接着し、防水効果も十分に得られる。
【００３９】
請求項４記載の防水方法は、住宅開口部のサッシと透湿防水シートの間に、請求項１、２又は３記載の防水用両面粘着テープを介在させて貼付することを特徴とする防水方法であるから、防水用両面粘着テープを窓サッシ等に貼付して長期間屋外に放置しておいても、防水用両面粘着テープの粘着力は低下せず、透湿防水シートに強固に接着し、防水効果も十分に得られる。
【００４０】
【発明の実施の形態】
次に、本発明の実施例について説明するが、下記の例に限定されるものではない。
【００４１】
実施例１
２−エチルヘキシルアクリレート７０重量部、ブチルアクリレート３０重量部及びアクリル酸３重量部を溶媒として酢酸エチル、触媒として有機過酸化物を用いて溶液重合を行い、重量平均分子量５０万、固形分４５重量％の溶剤型アクリル系粘着剤ベースを得た。
【００４２】
得られた溶剤型アクリル系粘着剤ベースに、粘着付与樹脂（荒川化学社製、商品名「　エステル化ロジンＡ−１１５」）を、溶剤型アクリル系粘着剤ベースの固形分１００重量部に対して３０重量部添加混合してアクリル系粘着剤を得た。
【００４３】
得られたアクリル系粘着剤を、幅５０ｍｍの基材（萩原工業社製、商品名「ポリエチレンクロス」）上に塗布乾燥して、厚みが５０μｍのアクリル系粘着剤層を形成した。
【００４４】
アクリル系粘着剤層上に、幅５０ｍｍのクルパック紙を基材とする離型紙（カイト化学工業社製、商品名「ＳＬＢ７３Ｄ」）を積層し、次いで、基材の他面にも同様にしてアクリル系粘着剤層を形成し離型紙を積層して両面粘着テープを得た。
【００４５】
離型紙の波長が４００ｎｍ以下の光線透過率を測定して表１に示した。又、得られた両面粘着テープの透湿防水シート（旭・デュポンフラッシュスパンプロダクツ社製、商品名「タイべック１０６０Ｂ」）に対する初期粘着力及び両面粘着テープを離型紙を積層したまま１ヶ月間屋外暴露した後の粘着力を測定し、結果を表１に示した。
【００４６】
実施例２
粘着付与樹脂として、テルペン系樹脂（安原ケミカル社製、商品名「ＹＳレジンＡ」）を用いた以外は、実施例１で行ったと同様にしてアクリル系粘着剤を得、実施例１で行ったと同様にして両面粘着テープを得た。
【００４７】
得られた両面粘着テープを用いて、実施例１で行ったと同様にして波長が４００ｎｍ以下の光線透過率、初期粘着力及び屋外暴露後粘着力を測定し、結果を表１に示した。
【００４８】
実施例３
離型紙として、クラフト紙を材質とする離型紙（サンエー化研社製、商品名「ＷＣＢ７０」）を用いた以外は、実施例１で行ったと同様にして両面粘着テープを得た。
【００４９】
得られた両面粘着テープを用いて、実施例１で行ったと同様にして波長が４００ｎｍ以下の光線透過率、初期粘着力及び屋外暴露後粘着力を測定し、結果を表１に示した。
比較例１
離型紙として、上質紙を材質とする離型紙（カイト化学工業社製、商品名「ＳＬＢ８０Ｃ」）を用いた以外は、実施例１で行ったと同様にして両面粘着テープを得た。
【００５０】
得られた両面粘着テープを用いて、実施例１で行ったと同様にして波長が４００ｎｍ以下の光線透過率、初期粘着力及び屋外暴露後粘着力を測定し、結果を表１に示した。
比較例２
アクリル系粘着剤として、アクリル系粘着剤ベースを用い、離型紙として、上質紙を材質とする離型紙（カイト化学工業社製、商品名「ＳＬＢ８０Ｃ」）を用いた以外は、実施例１で行ったと同様にして両面粘着テープを得た。
【００５１】
得られた両面粘着テープを用いて、実施例１で行ったと同様にして波長が４００ｎｍ以下の光線透過率、初期粘着力及び屋外暴露後粘着力を測定し、結果を表１に示した。
【００５２】
尚、測定方法は下記の通りであった。
【００５３】
（１）光線透過率　分光光度計（日立製作所社製、商品名「分光光度計Ｕ−３２１０型」）を用いて測定した。
【００５４】
（２）初期粘着力　幅２５ｍｍ、長さ１２０ｍｍの両面テープを２３℃、６５％ＲＨで２時間養生した後、離型紙を剥離し、幅３０ｍｍの透湿防水シート（旭・デュポンフラッシュスパンプロダクツ社製、商品名「タイペック１０６０Ｂ」）に２Ｋｇロールで圧着し、２０分後にストローグラフを用い、透湿防水シートを１８０度方向に３００ｍｍ／分の速度で引き剥がして粘着力を測定した。
【００５５】
（３）屋外暴露後粘着力　幅２５ｍｍ、長さ１２０ｍｍの両面テープの一方の粘着剤層をアルミニウム板に貼付し、直射日光の当たる屋外に暴露した。１ヶ月後に２３℃、６５％ＲＨで２時間養生した後、離型紙を剥離し、幅３０ｍｍの透湿防水シート（旭・デュポンフラッシュスパンプロダクツ社製、商品名「タイペック１０６０Ｂ」）に２Ｋｇロールで圧着し、２０分後にストローグラフを用い、透湿防水シートを１８０度方向に３００ｍｍ／分の速度で引き剥がして粘着力を測定した。
【００５６】
【表１】
2004143298.tif 000002
【００５７】
【発明の効果】
請求項１記載の防水用両面粘着テープの構成は上述の通りであるから、窓サッシ等に貼付して長期間屋外に放置しておいても粘着力が低下せず、透湿防水シートに強固に接着し、防水効果も十分に得られる。
【００５８】
請求項２記載の防水用両面粘着テープは、離型紙の材質がクラフト紙であるから、窓サッシ等に貼付して長期間屋外に放置しておいても、波長が４００ｎｍ以下の光線透過率があがることがなく、従って、防水用両面粘着テープの粘着力が低下せず、更に、透湿防水シートに強固に接着し、防水効果も十分に得られる。
【００５９】
請求項３記載の防水用両面粘着テープは、粘着付与樹脂が二重結合を有する粘着付与樹脂であるから、透湿防水シートに強固に接着し、防水効果も十分に得られる。
【００６０】
請求項４記載の防水方法の構成は上述の通りであるから、防水用両面粘着テープを窓サッシ等に貼付して長期間屋外に放置しておいても、防水用両面粘着テープの粘着力は低下せず、透湿防水シートに強固に接着し、防水効果も十分に得られる。